【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
少なくとも３層のアイオノマーフィルムを含む、光学的に透明な多層積層フィルムであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する、多層積層フィルム。
【請求項２】
少なくとも３層のアイオノマーフィルムを含む光学的に透明な多層積層フィルムを含む少なくとも１層の封止材層を含む光電池（太陽電池）モジュールであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する、光電池（太陽電池）モジュール。
【請求項３】
ＡＳＴＭ  Ｄ８８２−０１に準拠して測定した場合、約１５，０００ｐｓｉ未満のモジュラスを有する、光学的に透明な多層積層封止材層を調製するための方法であって、前記積層物が、（ｉ）入射可視光線の少なくとも約８５％を透過し、および／または（ｉｉ）ＡＳＴＭ  Ｄ１００３−００に準拠して測定した場合、約６％以下のヘイズ値を有し、そして（ｉｉｉ）約１５，０００未満のモジュラスを有し、前記方法には、少なくとも３層のアイオノマーフィルムを共に積層する工程が含まれ、前記層の少なくとも１層が、積層前に、８５％未満の透過率を有するか、および／または約６％より高いヘイズ値を有する、方法。
【請求項４】
少なくとも３層のアイオノマーフィルムを含む、光学的に透明な多層積層フィルムであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有し、前記積層物が、それぞれが独立して、それらそれぞれの表面に入射される光の少なくとも約８５％を透過するか、および／または約６％未満のヘイズを有する少なくとも２層の光学層と、少なくとも１層の構造層とを含み、そして前記光学層の厚みが、それぞれ独立して、前記構造層の厚みの約５０％以下であり得る、多層積層フィルム。
【手続補正２】
【補正対象書類名】明細書
【補正対象項目名】００４６
【補正方法】変更
【補正の内容】
【００４６】
表１
2008503366.tif 000001
1ＭＤ＝縦方向、ＴＤ＝横方向
次に、本発明の好ましい態様を示す。
1.  少なくとも３層のアイオノマーフィルムを含む、光学的に透明な多層積層フィルムであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する、多層積層フィルム。
2.  前記積層物が少なくとも２層の光学層を含み、その光学層がそれぞれ独立して、それらそれぞれの表面に入射される光の少なくとも約８５％を透過するか、および／または約６％未満のヘイズを有する、上記１に記載の積層物。
3.  前記光学層が、少なくとも１層の構造層の両側の表面と接触状態にあり、そして前記構造層が、約１５，０００ｐｓｉ未満のモジュラスを有する、上記２に記載の積層物。
4.  前記光学層の少なくとも１層が、入射光の少なくとも約８５％を透過するか、および／または約５％未満のヘイズを有する、上記３に記載の積層物。
5.  前記光学層のそれぞれが、少なくとも約８５％の入射光を透過するか、および／または約５％未満のヘイズを有する、上記４に記載の積層物。
6.  前記光学層の少なくとも１層が、約４％未満のヘイズを有する、上記５に記載の積層物。
7.  前記光学層のそれぞれが、約４％未満のヘイズを有する、上記６に記載の積層物。
8.  前記光学層の少なくとも１層が、約３％未満のヘイズを有する、上記７に記載の積層物。
9.  前記積層構造が、約４０．０ミル以下の全厚みを有する、上記２に記載の積層物。
10.  前記積層物が、約２０．０ミル以下の全厚みを有する、上記９に記載の積層物。
11.  前記積層物が、約１０．０ミル以下の全厚みを有する、上記１０に記載の積層物。
12.  前記積層物が、約４．０ミル以下の全厚みを有する、上記１１に記載の積層物。
13.  前記積層物が、約３．０ミル以下の全厚みを有する、上記１１に記載の積層物。
14.  前記積層物が、約２．０ミル以下の全厚みを有する、上記１１に記載の積層物。
15.  前記少なくとも２層の光学層がそれぞれ独立して、２０．０ミル以下の厚みを有する、上記９に記載の積層物。
16.  前記少なくとも２層の光学層がそれぞれ独立して、１５ミル以下の厚みを有する、上記９に記載の積層物。
17.  前記少なくとも２層の光学層がそれぞれ独立して、１０ミル以下の厚みを有する、上記９に記載の積層物。
18.  少なくとも３層のアイオノマーフィルムを含む光学的に透明な多層積層フィルムを含む少なくとも１層の封止材層を含む光電池（太陽電池）モジュールであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有する、光電池（太陽電池）モジュール。
19.  前記少なくとも１層の封止材層が、入射光の少なくとも約８８％を透過する、上記１８に記載の太陽電池モジュール。
20.  前記少なくとも１層の封止材層が、入射光の少なくとも約８９％を透過する、上記１９に記載の太陽電池モジュール。
21.  前記少なくとも１層の封止材層が、入射光の少なくとも約９０％を透過する、上記２０に記載の太陽電池モジュール。
22.  ＡＳＴＭ  Ｄ８８２−０１に準拠して測定した場合、約１５，０００ｐｓｉ未満のモジュラスを有する、光学的に透明な多層積層封止材層を調製するための方法であって、前記積層物が、（ｉ）入射可視光線の少なくとも約８５％を透過し、および／または（ｉｉ）ＡＳＴＭ  Ｄ１００３−００に準拠して測定した場合、約６％以下のヘイズ値を有し、そして（ｉｉｉ）約１５，０００未満のモジュラスを有し、前記方法には、少なくとも３層のアイオノマーフィルムを共に積層する工程が含まれ、前記層の少なくとも１層が、積層前に、８５％未満の透過率を有するか、および／または約６％より高いヘイズ値を有する、方法。
23.  少なくとも３層のアイオノマーフィルムを含む、光学的に透明な多層積層フィルムであって：（ａ）前記少なくとも３層の内の少なくとも２層が、化学的に互いに異なるものであり、（ｂ）前記積層物が、ＡＳＴＭ  Ｄ８８２−０１に準拠して測定した場合、約１５，０００ｐｓｉ未満のモジュラスを有しており、そして（ｃ）前記積層物が、（ｉ）入射可視光線の少なくとも約８５％を透過するか、および／または（ｉｉ）ＡＳＴＭ  Ｄ１００３−００に準拠して測定した場合、約６％以下のヘイズ値を有し、前記積層物が、それぞれが独立して、それらそれぞれの表面に入射される光の少なくとも約８５％を透過するか、および／または約６％未満のヘイズを有する少なくとも２層の光学層と、少なくとも１層の構造層とを含み、そして前記光学層の厚みが、それぞれ独立して、前記構造層の厚みの約５０％以下であり得る、多層積層フィルム。